(57)【特許請求の範囲】
【請求項１】
マグネシウムまたはマグネシウム基合金からなる芯材と、
前記芯材を被覆するマグネシウムおよびマグネシウム基合金のいずれとも異なる金属からなる被覆材と、を備えている、通信用クラッドワイヤ。
【請求項２】
前記マグネシウム基合金がマグネシウムを８０質量％以上含む、請求項１に記載の通信用クラッドワイヤ。
【請求項３】
前記異なる金属が銅または銅基合金である、請求項１または２に記載の通信用クラッドワイヤ。
【請求項４】
前記被覆材の断面積に対する前記芯材の断面積の比率が０．０６以上１．２以下である、請求項１〜３のいずれか一項に記載の通信用クラッドワイヤ。
【請求項５】
前記被覆材の外径が０．０５ｍｍ以上１０．０ｍｍ以下である、請求項１〜４のいずれか一項に記載の通信用クラッドワイヤ。
【請求項６】
前記芯材の外周面に、金、白金、銀、亜鉛および錫のいずれかの金属またはこの金属の合金による表面処理が施されている、請求項１〜５のいずれか一項に記載の通信用クラッドワイヤ。
【請求項７】
前記芯材の外周面を前記被覆材で覆った線材を、圧縮による縮径加工を施して形成される、請求項１〜６のいずれか一項に記載の通信用クラッドワイヤ。
【請求項８】
前記被覆材の外周面が、プラスチック、油脂、カーボンおよびゴムのいずれかにより被覆されている、請求項１〜７のいずれか一項に記載の通信用クラッドワイヤ。
【請求項９】
請求項１〜８のいずれか一項に記載の前記通信用クラッドワイヤを複数、撚り合せて形成されている、コード。
【請求項１０】
前記被覆材の外周面が、プラスチック、油脂、カーボンおよびゴムのいずれかにより被覆されている、請求項９に記載のコード。
【発明の詳細な説明】
【技術分野】
【０００１】
本発明は、ネットワークや音響などの機器やシステムにおける通信用クラッドワイヤおよびコードに関する。
【背景技術】
【０００２】
通信用のワイヤとして、たとえば、軽量化、導電性の向上目的とした特許文献１のアルミニウム線を銅めっきまたは銅クラッドで被覆した複合線が提案されている。また、特許文献２には通信用ワイヤが振動すると、電気信号が減衰したり、ノイズの原因になったりすることから、振動を防止する繊維または繊維構造物被覆を電線に被覆することが提案されている。
【先行技術文献】
【特許文献】
【０００３】
【特許文献１】特開２００９−２８０９１７号公報
【特許文献２】特開平１１−３９９５２号公報
【発明の概要】
【発明が解決しようとする課題】
【０００４】
特許文献１の銅被覆アルミニウム複合線では、振動による通信性能について言及されていない。また、特許文献２のコードでは、繊維または繊維構造物で電線に被覆することによる振動の減衰効果が具体的に示されていない。また、繊維または繊維構造物で電線に被覆することにより、コードが太くなり重くなってしまう。一方、コードを細くすると、コードの導電率が下がり、通信性能が低下してしまう。
【０００５】
本発明はこのような課題を解決するためになされたものであり、通信性能の向上および軽量化を図った通信用クラッドワイヤおよびコードを提供することを目的としている。
【課題を解決するための手段】
【０００６】
本発明のある態様に係る通信用クラッドワイヤは、マグネシウムまたはマグネシウム基合金からなる芯材と、前記芯材を被覆するマグネシウムおよびマグネシウム基合金のいずれとも異なる金属からなる被覆材と、を備えている。
【０００７】
この通信用クラッドワイヤでは、前記マグネシウム基合金がマグネシウムを８０質量％以上含んでもよい。また、通信用クラッドワイヤでは、前記異なる金属が銅または銅基合金であってもよい。さらに、通信用クラッドワイヤでは、前記被覆材の断面積に対する前記芯材の断面積の比率が０．０６以上１．２以下であってもよい。通信用クラッドワイヤでは、前記被覆材の外径が０．０５ｍｍ以上１０．０ｍｍ以下であってもよい。
【０００８】
また、通信用クラッドワイヤでは、前記芯材の外周面に、金、白金、銀、亜鉛および錫のいずれかの金属またはこの金属の合金による表面処理が施されていてもよい。さらに、通信用クラッドワイヤは、前記芯材の外周面を前記被覆材で覆った線材を、圧縮による縮径加工を施して形成されていてもよい。通信用クラッドワイヤでは、前記被覆材の外周面が、プラスチック、油脂、カーボンおよびゴムのいずれかにより被覆されていてもよい。
【０００９】
コードは、前記通信用クラッドワイヤを複数、撚り合せて形成されている。このコードでは、前記被覆材の外周面が、プラスチック、油脂、カーボンおよびゴムのいずれかにより被覆されていてもよい。
【発明の効果】
【００１０】
本発明は、以上に説明した構成を有し、通信性能の向上および軽量化を図った通信用クラッドワイヤおよびコードを提供することができるという効果を奏する。
【００１１】
本発明の上記目的、他の目的、特徴および利点は、添付図面参照の下、以下の好適な実施態様の詳細な説明から明らかにされる。
【図面の簡単な説明】
【００１２】
【図１】本発明の実施の形態１に係る通信用クラッドワイヤを概略的に示す斜視図である。
【図２】本発明の実施の形態２に係る通信用クラッドワイヤを概略的に示す断面図である。
【図３】本発明の実施の形態３に係る通信用クラッドワイヤを概略的に示す断面図である。
【図４】通信用クラッドワイヤの評価結果を示す表である。
【図５】通信用クラッドワイヤの振動減衰率の測定方法を説明するための図である。
【図６】通信用クラッドワイヤの評価結果を示す表である。
【発明を実施するための形態】
【００１３】
以下、本発明の実施の形態を、図面を参照しながら具体的に説明する。なお、以下では全ての図面を通じて同一または相当する要素には同一の参照符号を付して、その重複する説明を省略する。また、説明の便宜上、通信用クラッドワイヤの中心軸側を内側と称し、通信用クラッドワイヤの外周面側を外側と称している。
【００１４】
（実施の形態１）
図１は、通信用クラッドワイヤ１０を概略的に示す斜視図である。図１に示すように、通信用クラッドワイヤ１０は、通信および音響などの機器やシステムにおける配線に用いられ、断面が円形またはほぼ円形の長尺の電線である。通信用クラッドワイヤ１０は、たとえば、その外径が０．０５ｍｍ以上１０．０ｍｍ以下である。通信用クラッドワイヤ１０は、芯材２０および被覆材３０を備えている。
【００１５】
芯材２０は、長尺の線状物であり、単線または撚り線により構成されている。この撚り線は、複数の線を撚り合せて形成された１本の線状物である。芯材２０は、通信用クラッドワイヤ１０の中央に配置されており、通信用クラッドワイヤ１０の中心軸に平行またはほぼ平行に長手方向に延びている。芯材２０の断面は、円形またはほぼ円形の形状である。
【００１６】
芯材２０は、マグネシウムまたはマグネシウム基合金により形成されている。マグネシウムは、マグネシウム金属元素を９９．９％以上含み、意図的に加えたものでない不純物を非常に僅かに含むことがある。マグネシウム基合金は、マグネシウム金属元素に一種類以上の他の元素を加えた合金であって、マグネシウム金属元素を８０質量％以上含む。他の元素としては、たとえば、アルミニウム、亜鉛、マンガン、カルシウム、ケイ素、リチウムなどが挙げられる。
【００１７】
被覆材３０は、長尺の線状物であって、その断面がリング状である。被覆材３０の内周面が芯材２０の外周面に接し、被覆材３０は芯材２０の外周面を覆っている。被覆材３０の外径は、たとえば、０．０５ｍｍ以上１０．０ｍｍ以下に設定されている。被覆材３０の断面積に対する芯材２０の断面積の比率（＝芯材２０の断面積／被覆材３０の断面積）は、通信用クラッドワイヤ１０に求められる性能により適宜、設定される。たとえば、断面積の比率は、０．０６以上１．２以下が好ましく、さらに好ましくは、０．１以上１．２以下である。この断面積の比率が０．１未満では、通信用クラッドワイヤ１０の制振機能が低い。ただし、通信用クラッドワイヤ１０の要求性能によっては、断面積の比率が０．１未満であっても０．０６以上であれば、断面積の比率が０．０６未満に比べて、電気抵抗に対して対数減衰率が大きく上昇している。よって、断面積の比率が０．０６以上の通信用クラッドワイヤ１０は、その要求性能を満たす制振機能を十分に発揮することができる。一方、断面積の比率が１．２より大きい場合には、通信用クラッドワイヤ１０の制振機能の向上に比べて導電性の低下が大きくなり好ましくない。
【００１８】
被覆材３０は、マグネシウムおよびマグネシウム基合金のいずれとも異なる金属（異種金属）により形成されている。この異種金属としては、マグネシウムより電気抵抗率が低い金属、たとえば、アルミニウム、銅、金、および銀のいずれかの金属またはこの合金が好ましい。さらに、優れた加工性や導電率および低コストの観点から、銅またはこの合金が好ましい。
【００１９】
通信用クラッドワイヤ１０を製造する方法は、芯材２０と被覆材３０とが圧着されていれば、特に限定されず、公知の方法を用いることができる。たとえば、マグネシウムまたはマグネシウム基合金の押し出し材を圧縮機または引抜ダイスなどにより所定の外径になるまで伸線加工を施し、芯材２０を作成する。
【００２０】
そして、芯材２０を被覆材３０で被覆する。この被覆方法としては、たとえば、管状の被覆材３０に芯材２０を挿入することにより、芯材２０を被覆材３０により覆う。または、帯状の被覆材３０の両端を円弧状に曲げながら、被覆材３０上に芯材２０を配置する。そして、被覆材３０を円筒状に成形して、円筒状の被覆材３０の両側端を突き合わせて溶接し、芯材２０を被覆材３０により覆う。
【００２１】
このように芯材２０を被覆材３０により被覆した線材に、ダイス、圧延ローラまたはスウェジング加工機によって圧縮して縮径加工を施す。これにより、芯材２０および被覆材３０が密着しながら細く長くなる。
【００２２】
上記構成によれば、通信用クラッドワイヤ１０の芯材２０がマグネシウムまたはマグネシウム基合金により形成されている。この振動減衰率が高いマグネシウムからなる芯材２０により、被覆材３０の振動が抑制される。これにより、通信用クラッドワイヤ１０の振動によるノイズや電気信号の伝搬妨害を低減することができ、通信性能の向上が図られる。
【００２３】
さらに、圧縮による縮径加工を施して通信用クラッドワイヤ１０を形成している。これにより、芯材２０と被覆材３０とが互いに密着することにより、被覆材３０の振動を芯材２０がより効率的に低減して、振動による不具合を低減し、さらなる通信性能の向上が図られる。
【００２４】
また、芯材２０に用いられるマグネシウム基合金がマグネシウム金属元素を８０質量％以上含んでいる。このため、芯材２０がマグネシウムではなくマグネシウム基合金により形成されていても、通信用クラッドワイヤ１０はマグネシウムの特性を十分に発揮することができる。
【００２５】
さらに、被覆材３０に異種金属を用いることにより、マグネシウムとは異なる異種金属の特性を通信用クラッドワイヤ１０に持たせることができる。たとえば、マグネシウムより導電性が良い金属を被覆材３０に用いることにより、通信用クラッドワイヤ１０の電気抵抗を低く抑えることができる。この中でも銅または銅基合金により被覆材３０を構成すれば、導電性や加工性などがさらに優れる。
【００２６】
また、被覆材３０に、芯材２０のマグネシウムより導電性が良い金属を用いている。これにより、表皮効果により電流が、通信用クラッドワイヤ１０の中心にある芯材２０よりも、その周囲にある被覆材３０に流れる。これにより、被覆材３０をマグネシウムで形成し、芯材２０にマグネシウムより導電性の良い金属で形成したクラッドワイヤに比べて、通信用クラッドワイヤ１０における電気信号の伝搬における損失が抑えられる。
【００２７】
さらに、マグネシウムは、軽量かつ導電性がある。このため、マグネシウムおよび銅により構成される通信用クラッドワイヤ１０は、繊維等で電線を被覆したコードに比べて、導電率を高く維持しつつ、細くて軽量化することができる。
【００２８】
また、たとえば、被覆材３０の断面積に対する芯材２０の断面積の比率が０．１以上であれば、銅のワイヤに比べて通信用クラッドワイヤ１０の電気抵抗が１割程度しか大きくならない一方、対数減衰率が２倍以上になる。また、断面積の比率が１．２以下であれば、マグネシウムのワイヤに比べて通信用クラッドワイヤ１０の対数減衰率を９割程度保持しつつ、電気抵抗が半分近くに抑えることができる。これにより、断面積の比率を０．１以上１．２以下にすることにより、通信用クラッドワイヤ１０は、導電性能を保持しつつ、芯材２０の制振機能を発揮させることができる。
【００２９】
さらに、被覆材３０の断面積に対する芯材２０の断面積の比率が０．０６以上であれば、銅のワイヤに比べて通信用クラッドワイヤ１０の電気抵抗が０．１割程度しか大きくならないのに対し、対数減衰率が約１．５倍になる。このように、通信用クラッドワイヤ１０は、導電性能を保持しつつ、芯材２０の制振機能を発揮させることができる。
【００３０】
さらに、芯材２０および被覆材３０の外径を、たとえば、０．０５ｍｍ以上１０．０ｍｍ以下とした。この径により製造された通信用クラッドワイヤ１０は、電気部材として用いることができる。
【００３１】
（実施の形態２）
実施の形態２に係る通信用クラッドワイヤ１０は表面処理がなされており、この点が実施の形態１に係る通信用クラッドワイヤ１０とは異なるが、それ以外は同様である。図２は、実施の形態２に係る通信用クラッドワイヤ１０を示す断面図である。なお、図２では、わかりやすいように、表面処理層４０の厚みを大きく示しているが、表面処理層４０はこれよりも薄い。
【００３２】
図２に示すように、芯材２０の外周面に表面処理が施されている。この表面処理としては、たとえば、めっき（湿式めっき）および蒸着（乾式めっき）が挙げられる。表面処理を芯材２０の外周面に施して、芯材２０の周囲を被覆材３０で被覆して縮径加工を行う。これにより、芯材２０の外周面が薄膜（表面処理層）４０により覆われ、表面処理層４０が芯材２０と被覆材３０との間に設けられる。
【００３３】
表面処理層４０は、耐食性の高い金属、たとえば、芯材２０のマグネシウムよりイオン化傾向の小さな金属により形成されている。このイオン化傾向の小さい金属として、たとえば、銅、金、白金、銀、亜鉛および錫のいずれかの金属またはこの金属の合金が挙げられる。表面処理層４０の金属は、通信用クラッドワイヤ１０の要求特性や被覆材３０の金属の種類などにより適宜、選択される。
【００３４】
上記構成によれば、芯材２０と被覆材３０との間に表面処理層４０が介在している。これにより、表面処理層４０は、芯材２０のマグネシウムが被覆材３０の異種金属と接触することにより形成される反応生成物の発生を軽減または防止することができる。
【００３５】
（実施の形態３）
実施の形態３に係る通信用クラッドワイヤ１０は被覆されており、この点が実施の形態１に係る通信用クラッドワイヤ１０とは異なるが、それ以外は同様である。図３は、実施の形態３に係る通信用クラッドワイヤ１０を示す断面図である。
【００３６】
図３に示すように、被覆材３０の外周面が、たとえば、プラスチック、油脂、カーボンおよびゴムのいずれかの材料により被覆されている。これにより、被覆材３０の外周面は被覆層５０で覆われるため、被覆層５０によって被覆材３０は保護される。
【００３７】
また、被覆層５０の材料は、被覆目的に応じて適宜選択される。たとえば、電気絶縁物を被覆層５０に用いれば、被覆層５０によって通信用クラッドワイヤ１０の漏電が防がれる。また、熱絶縁物を被覆層５０に用いれば、被覆層５０によって通信用クラッドワイヤ１０の耐火性などが向上する。
【００３８】
なお、実施の形態３に係る通信用クラッドワイヤ１０においても、実施の形態２のように、芯材２０の外周面に表面処理が施されてもよい。これにより、芯材２０と被覆材３０とによる反応生成物の発生を軽減または防止することができる。
【００３９】
（実施の形態４）
上記全ての実施の形態では、通信用クラッドワイヤ１０は１本の線材により構成されている。これに対して、複数の通信用クラッドワイヤ１０を撚り合わせた撚り線によりコードを形成してもよい。このように、通信用クラッドワイヤ１０を撚り線にすることにより、同じ径の単線に比べてコードの柔軟性が増すことができる。
【００４０】
（その他の実施の形態）
上記全ての実施の形態に係る通信用クラッドワイヤ１０に加熱処理を施してもよい。この加熱処理では、たとえば、通信用クラッドワイヤ１０を２００℃以上で所定時間、加熱することにより行われる。圧縮による縮径加工で通信用クラッドワイヤ１０が硬化して脆くなった場合であっても、加熱処理により通信用クラッドワイヤ１０の延性を回復させることができる。
【００４１】
（実施例）
次に、実施例１〜３および比較例１〜２を用いて通信用クラッドワイヤ１０の性質を評価した結果を説明する。図４は、通信用クラッドワイヤ１０の評価結果を示す表である。この評価では、比重、電気抵抗および対数減衰率を測定した。電気抵抗および対数減衰率の比率１は、比較例１の銅ワイヤの電気抵抗および対数減衰率に対する各ワイヤの電気抵抗および対数減衰率を示している。電気抵抗および対数減衰率の比率２は、比較例２のマグネシウムワイヤの電気抵抗および対数減衰率に対する各ワイヤの電気抵抗および対数減衰率を示している。この電気抵抗は、長さ５００ｍｍの直流抵抗値を測定した。振動減衰率は、図５に示すように、互いの間隔Ｌ、開いた２つの支持台上にワイヤを載せ、ワイヤの一方端に重さＴの重錘を吊り下げて、ワイヤを張り、２つの支持台間でワイヤを振動させてその音圧（ｄＢ）の変化を測定した。この時、各ワイヤの初期固有振動数を１６０Ｈｚに調整した。
【００４２】
実施例１〜３の通信用クラッドワイヤ１０は、径５.０ｍｍの銅管にマグネシウムワイヤを挿入し、径１.２ｍｍまでダイスにより伸線し、２００℃に１分間の加熱処理を行って作成した。実施例１は、被覆材３０の断面積に対する芯材２０の断面積の比率が０．１の通信用クラッドワイヤ１０である。実施例２は、被覆材３０の断面積に対する芯材２０の断面積の比率が０．４の通信用クラッドワイヤ１０である。実施例３は、被覆材３０の断面積に対する芯材２０の断面積の比率が１．２の通信用クラッドワイヤ１０である。比較例１は径１．２ｍｍの銅のワイヤであり、比較例２は径１．２ｍｍのマグネシウムのワイヤである。
【００４３】
図４の評価結果に示すように、断面積の比率０．１の実施例１では、比較例１の銅ワイヤに比べて電気抵抗が１．１と１割大きくなっているが、対数減衰率が２.９倍になっている。一方、断面積の比率１．２の実施例３では、比較例２のマグネシウムワイヤに比べて対数減衰率が０．９と９割程度保持しつつ、電気抵抗が０．６と６割程度に低く抑えることができる。
【００４４】
次に、実施例１〜５および比較例１〜２を用いて通信用クラッドワイヤ１０の性質を評価した結果を、図４および図６を参照して説明する。図６は、通信用クラッドワイヤ１０の比重、電気抵抗および対数減衰率を示すグラフである。この比重、電気抵抗および対数減衰率の測定方法は、図４の評価における場合と同様である。図６の縦軸は、比較例１の比重、対数減衰率および電気抵抗率に対する比率である。図６の横軸は、ワイヤの断面積に対する芯材２０の断面積の割合（＝芯材２０の断面積／ワイヤ（通信用クラッドワイヤ１０）の断面積）（％）である。
【００４５】
この評価では、実施例１〜５および比較例１〜２を用いた。このうち、実施例１〜３および比較例１〜２のワイヤは、図４の評価で用いたワイヤと同じものである。実施例４および５の通信用クラッドワイヤ１０は、径５.０ｍｍの銅管にマグネシウムワイヤを挿入し、径１.２ｍｍまでダイスにより伸線し、２００℃に１分間の加熱処理を行って作成した。実施例４は、その被覆材３０の断面積に対する芯材２０の断面積の比率（芯材２０の断面積比率）が０．０６であり、通信用クラッドワイヤ１０の断面積に対する芯材２０の断面積の割合（芯材２０の断面積割合）が５．３％である。実施例５は、芯材２０の断面積比率が０．２５であり、芯材２０の断面積割合が２０％である。
【００４６】
図４および図６の評価結果に示すように、芯材２０の断面積割合が５．３％から１０．６％へ（芯材２０の断面積比率が０．０６から０．１０へ）の範囲における通信用クラッドワイヤ１０の対数減衰率の傾き（変化割合）は他の範囲より大きい。この被覆材３０の断面積に対する芯材２０の断面積の比率が０．０６以上であれば、銅のワイヤに比べて通信用クラッドワイヤ１０の電気抵抗が０．１割程度しか大きくなっていないのに対し、対数減衰率が約１．５倍になっている。このように、芯材２０の断面積割合が５．３％（芯材２０の断面積比率が０．０６）以上の範囲では、通信用クラッドワイヤ１０は、導電性能を保持しつつ、制振機能を発揮させることができる。
【００４７】
なお、上記全実施の形態は、互いに相手を排除しない限り、互いに組み合わせてもよい。また、上記説明から、当業者にとっては、本発明の多くの改良や他の実施の形態が明らかである。従って、上記説明は、例示としてのみ解釈されるべきであり、本発明を実行する最良の態様を当業者に教示する目的で提供されたものである。本発明の精神を逸脱することなく、その構造および／または機能の詳細を実質的に変更できる。
【産業上の利用可能性】
【００４８】
本発明の通信用クラッドワイヤおよびコードは、通信性能の向上および軽量化を図った通信用クラッドワイヤおよびコード等として有用である。
【符号の説明】
【００４９】
１０  ：通信用クラッドワイヤ
１１  ：撚り線
２０  ：芯材
３０  ：被覆材
４０  ：表面処理層
５０  ：被覆層
【図１】
0006023299.tif 000002
【図２】
0006023299.tif 000003
【図３】
0006023299.tif 000004
【図４】
0006023299.tif 000005
【図６】
0006023299.tif 000006
【図５】
0006023299.tif 000007